(57)【要約】【課題】アントラキノンなどキノン−ヒドロキノン系化合物を使用せず、木材など植物のリグノセルロース材料の蒸解を促進して高い効率でリグニン成分や天然樹脂成分などを分離できる蒸解促進剤を提供する。【解決手段】本発明の蒸解促進剤は、リグノセルロース材料のアルカリ蒸解、クラフト蒸解或いはポリサルファイド蒸解に用いられる蒸解促進剤であって、アスコルビン酸、エリソルビン酸、アスコルビン酸誘導体、エリソルビン酸誘導体、及び前記４種類の化合物の塩からなる群より選ばれる少なくとも１種の化合物を含有している。【選択図】なし【特許請求の範囲】
【請求項１】
リグノセルロース材料のアルカリ蒸解、クラフト蒸解或いはポリサルファイド蒸解に用いられる蒸解促進剤であって、
アスコルビン酸、エリソルビン酸、アスコルビン酸誘導体、エリソルビン酸誘導体、及び前記４種類の化合物の塩からなる群より選ばれる少なくとも１種の化合物を含有している、蒸解促進剤。
【請求項２】
蒸解工程と、洗浄工程とを含み、
前記蒸解工程がアルカリ蒸解、クラフト蒸解或いはポリサルファイド蒸解であって、
前記蒸解工程では、アスコルビン酸、エリソルビン酸、アスコルビン酸誘導体、エリソルビン酸誘導体、及び前記４種類の化合物の塩からなる群より選ばれる少なくとも１種の化合物を含有するリグノセルロース材料用の蒸解促進剤の存在下で、リグノセルロース材料を蒸解する、パルプの製造方法。
【発明の詳細な説明】
【技術分野】
【０００１】
本発明は、リグノセルロース材料用の蒸解促進剤及びそれを用いたパルプの製造方法に関するものである。
【背景技術】
【０００２】
木材など植物のリグノセルロース材料からパルプを製造するには、一般的に、アルカリや亜硫酸塩など使って蒸解処理を行う。この蒸解処理によりリグニン成分や天然樹脂成分などを溶解、分散、分解などした後、ろ過洗浄などしてこれらを除去し、パルプを製造する。
【０００３】
しかしながら、木材などの天然資源は環境問題などから乱伐が規制され、また木材の価格も高くなっているのが現状である。そのため、原木原単位辺りのパルプの生産量を増加し、品質の高いパルプ製品を生産することが重要になってきている。
【０００４】
これらの課題を解決する方法として、蒸解の効率を高めるために蒸解促進剤を使用する技術が知られている。
【０００５】
例えば、特許文献１では、キノン−ヒドロキノン系化合物及びその前駆体が存在するアルカリ蒸解液中でリグノセルロース材料を蒸解する方法において、所定蒸解温度までの昇温時から所定蒸解温度前半までの間で、この蒸解系に還元剤を添加することを特徴とするリグノセルロース材料の蒸解法が提示されている。
【０００６】
特許文献２では、有機還元性物質をリグノセルロース物質の蒸解助剤として用いることを特徴とするパルプ製造方法が提示されており、蒸解助剤として、チオ尿素またはチオ尿素誘導体、還元性糖類などが記載されている。
【０００７】
また、特許文献３では、アミノカルボン酸やオキシカルボン酸等の有機酸やその塩を蒸解助剤として用いる技術が提示されており、特にアルカリ蒸解や亜硫酸塩蒸解に用いることが記載されている。
【先行技術文献】
【特許文献】
【０００８】
【特許文献１】特開平７−１４５５８１号公報
【特許文献２】特開２００４−１４３６２９号公報
【特許文献３】特開２００９−１８５４１３号公報
【発明の概要】
【発明が解決しようとする課題】
【０００９】
しかしながら、特許文献１において使用することが前提となっているキノン−ヒドロキノン化合物、特にアントラキノンは、発がん性の問題があって人体への影響を排除できないため、使用しないことが望まれている。
【００１０】
具体的には、欧州食品安全機関（ＥＦＳＡ）は、農薬有効成分としてアントラキノンの発がん作用は排除できず、一方で、ほ乳類に対するハザードである可能性も明白に特定することはできないとしている。国際がん研究機関（ＩＡＲＣ）は、アントラキノンをグループ２Ｂ（ヒトに対して発がん性の可能性がある）クラスに分類している。そのため、ドイツ連邦リスク評価研究所（ＢｆＲ）においては、食品包装材への使用を推奨する化学物
質リストから除外することとなった。
【００１１】
食品以外の用途にはアントラキノンは使用できるとしても、製紙工場にて蒸解工程を含むパルプ化工程後、さらにそれぞれの抄紙工程に分岐しており、食品にかかわる包装材を製造する際にのみアントラキノンを使用しないというような区分けをするのは操業上困難であり、アントラキノンを用いない蒸解助剤が望まれている。
【００１２】
特許文献２、３において開示された蒸解促進剤は、それらを単独で、すなわちキノン−ヒドロキノン系化合物と併用しなかった場合には蒸解促進効果が不十分であって、いまだ満足する性能のものは得られていない。
【００１３】
本発明は、上記従来技術の有する課題に鑑みてなされたものであり、健康有害性の懸念を排除できないアントラキノンなどキノン−ヒドロキノン系化合物を使用せず、木材など植物のリグノセルロース材料の蒸解を促進して高い効率でリグニン成分や天然樹脂成分などを分離できる蒸解促進剤を提供することを目的とする。すなわち、より安全な蒸解促進剤とその蒸解促進剤を用いたパルプの製造方法を提供することを目的とする。
【課題を解決するための手段】
【００１４】
本発明者らは、前記目的を達成すべく鋭意研究を重ねた結果、特定の蒸解方法においては、アスコルビン酸、その立体異性体であるエリソルビン酸、これらの誘導体又はこれらの塩が、アントラキノン等のキノン−ヒドロキノン系化合物を含まない蒸解液において優れた蒸解促進の効果を発現することを見出し、この知見に基づいて本発明を完成させた。
【００１５】
すなわち本発明は、リグノセルロース材料のアルカリ蒸解、クラフト蒸解或いはポリサルファイド蒸解に用いられる蒸解促進剤であって、アスコルビン酸、エリソルビン酸、アスコルビン酸誘導体、エリソルビン酸誘導体、及び前記４種類の化合物の塩からなる群より選ばれる少なくとも１種の化合物を含有している蒸解促進剤に関する。アスコルビン酸誘導体とは、アルカリ蒸解、クラフト蒸解或いはポリサルファイド蒸解による蒸解工程において分解或いは還元によってアスコルビン酸を生成する物質のことである。エリソルビン酸誘導体とは、アルカリ蒸解、クラフト蒸解或いはポリサルファイド蒸解による蒸解工程において分解或いは還元によってエリソルビン酸を生成する物質のことである。
【００１６】
また、本発明は、アルカリ蒸解、クラフト蒸解或いはポリサルファイド蒸解による蒸解工程と、洗浄工程とを含み、蒸解工程では、アスコルビン酸、エリソルビン酸、アスコルビン酸誘導体、エリソルビン酸誘導体、及び前記４種類の化合物の塩からなる群より選ばれる少なくとも１種の化合物を含有するリグノセルロース材料用の蒸解促進剤の存在下でリグノセルロース材料を蒸解する、パルプの製造方法に関する。
【００１７】
さらに、本発明においては、前記蒸解工程では、キノン化合物が未添加であることが好ましい。ここでキノン化合物とは、アントラキノン、ナフトキノン、これらの芳香環に炭素数１〜４のアルキル基、アミノ基又はニトロ基を有する化合物及びこれらの芳香環の一部を水添した化合物である。また、キノン化合物が未添加であるということは、蒸解工程に添加することによりキノン化合物となる前駆体も未添加である、ということである。
【発明の効果】
【００１８】
本発明によれば、人体への悪影響を排除することができない成分を用いることなく、木材など植物のリグノセルロース材料の蒸解を促進して効率よくパルプを生産することができる蒸解促進剤及びそれを用いたパルプの製造方法を提供することができる。
【００１９】
また、本発明によれば、木材など植物のリグノセルロースの使用量削減と蒸解にかかる
エネルギーを低減することができ、環境問題など寄与することができる。
【発明を実施するための形態】
【００２０】
以下、本発明の実施形態を図面に基づいて詳細に説明する。以下の好ましい実施形態の説明は、本質的に例示に過ぎず、本発明、その適用物或いはその用途を制限することを意図するものではない。
【００２１】
（実施形態）
本実施形態のリグノセルロース材料用の蒸解促進剤は、アルカリ蒸解、クラフト蒸解又はポリサルファイド蒸解に用いられる蒸解促進剤であって、アスコルビン酸、エリソルビン酸、アスコルビン酸誘導体、エリソルビン酸誘導体、及び前記４種類の化合物の塩からなる群より選ばれる少なくとも１種の化合物を含有するものである。
【００２２】
アスコルビン酸は、Ｌ体あるいはＤ体の光学異性体であってもよい。エリソルビン酸はＬ−アスコルビン酸の立体異性体である。
【００２３】
アスコルビン酸及びエリソルビン酸の誘導体としては、前記蒸解の工程において分解あるいは還元されてアスコルビン酸又はエリソルビン酸が発生するものであれば特に制限はなく、脂肪酸エステル、リン酸エステル、グリセリンエーテル、糖エーテル又はデヒドロ体を挙げることができる。
【００２４】
前記脂肪酸エステルとしては、アスコルビン酸又はエリソルビン酸の炭素数２〜２２の飽和又は不飽和の脂肪酸エステルを挙げることができ、エステルの位置は２，３，５又は６位のヒドロキシ基のうち１つ又は２つ以上であってよい。このような化合物としては、具体的には、Ｌ−アスコルビル２,６−ジブチラート、アスコルビル６−パルミタート、Ｌ−アスコルビル２,６−ジパルミタート、アスコルビル６−ステアラートを挙げることができる。
【００２５】
前記リン酸エステルとしては、アスコルビン酸又はエリソルビン酸の２，３，５，６位のヒドロキシ基の１つ又は２つ以上がリン酸エステルになった化合物を挙げることができ、具体的にはＬ−アスコルビン酸−２−リン酸エステル、Ｌ−アスコルビン酸−３−リン酸エステル、Ｌ−アスコルビン酸−６−リン酸エステルが好ましい。
【００２６】
前記グリセリンエーテルとしては、アスコルビン酸の２，３，５，６位のヒドロキシ基の１つ又は２つ以上がグリセリンエーテルになった化合物を挙げることができ、具体的には２−グリセリル−Ｌ−アスコルビン酸、３−グリセリル−Ｌ−アスコルビン酸、２，３−ビスグリセリル−Ｌ−アスコルビン酸が好ましい。
【００２７】
前記糖エーテルとしては、アスコルビン酸の２，３，５，６位のヒドロキシ基の１つ又は２つ以上が糖エーテルになった化合物を挙げることができ、具体的にはＬ−アスコルビン酸−２−グルコシドが好ましい。
【００２８】
前記デヒドロ体としては、Ｌ−デヒドロアスコルビン酸が挙げられる。
【００２９】
また、前記の塩としては、アスコルビン酸、エリソルビン酸、これらのリン酸エステル、これらのデヒドロ体の、アルカリ金属塩（ナトリウム塩、カリウム塩）やアルカリ土類金属塩（カルシウム塩、マグネシウム塩）等を挙げることができる。具体的には、Ｌ−アスコルビン酸ナトリウム、Ｌ−アスコルビン酸カリウム、Ｌ−アスコルビン酸カルシウム、Ｌ−アスコルビン酸マグネシウム、エリソルビン酸ナトリウム、エリソルビン酸カリウム、エリソルビン酸カルシウム、エリソルビン酸マグネシウム、Ｌ-アスコルビン酸-２-
リン酸エステルナトリウム、Ｌ-アスコルビン酸-２-リン酸エステルマグネシウムが好ましい。
【００３０】
また、前記の化合物は、Ｌ体、Ｄ体などの異性体、水和物、脱水物などを使用できる。
【００３１】
本実施形態の蒸解促進剤は、アスコルビン酸、エリソルビン酸又はそのアルカリ金属塩を含むことが好ましい。
【００３２】
本実施形態の蒸解促進剤は、前記の化合物を１質量％以上１００質量％以下含有していることが好ましく、含有量は１０質量％以上１００質量％以下がより好ましく、２０質量％以上１００質量％以下が特に好ましい。
【００３３】
本実施形態の蒸解促進剤は、そのまま使用してもよいが、水や有機溶剤を配合し、溶解や乳化あるいは分散状で剤化させて使用することができる。前記有機溶剤の種類としては、特に限定されるものではないが、メタノール、エタノール、プロパノールなどの炭素数１〜６の低級アルコール；前記低級アルコールのアルキレンオキシド付加物；エチレングルコール、ジエチレングリコール、プロピレングリコールなどのグリコール；３−メチル−３−メトキシブタノールなどが挙げられる。
【００３４】
また、蒸解促進剤は、木材への浸透性や洗浄性などを付与するために、非イオン界面活性剤、アニオン界面活性剤、カチオン界面活性剤、両性界面活性剤、鉱物油、有機溶剤、オレンジオイルなどの天然溶剤、アルカリ剤など配合して使用できる。蒸解後の洗浄効率を向上させるため、消泡剤、洗浄剤などを配合して使用できる。さらに、アントラキノン以外の従来公知の蒸解促進剤（例えば、チオ尿素やチオール化合物）を本実施形態の効果を損なわない範囲で配合してもよい。
【００３５】
本発明の蒸解促進剤を適用できる蒸解方法は、アルカリ蒸解、クラフト蒸解及びポリサルファイド蒸解である。
【００３６】
パルプの製造方法は、一般的に木材に熱や圧力などの物理処理やアルカリ剤などの化学処理を行ってパルプ化する蒸解工程、蒸解工程にて得られた粗パルプを洗浄する工程、洗浄したパルプを漂泊する工程などが含まれるが、本発明のパルプの製造方法は、アルカリ蒸解、クラフト蒸解又はポリサルファイド蒸解のいずれかの蒸解工程において、アスコルビン酸、エリソルビン酸、これらの誘導体又はこれらの塩を、単独又は２種以上含有する蒸解促進剤を用いることを特徴とする。
【００３７】
本実施形態のパルプの製造方法に使われるリグノセルロース材料は、木材（針葉樹、広葉樹）または非木材が挙げられる。非木材の具体例としては、わら、バカス、ヨシ、ケナフ、クワ、竹、草本類、雑草等がある。
【００３８】
本実施形態の蒸解促進剤が適応できるアルカリ蒸解としては、水酸化ナトリウム、水酸化カリウム、炭酸ナトリウム、炭酸カリウム等のアルカリ剤を用いるものが挙げられるが、水酸化ナトリウムを用いるソーダ法、炭酸ソーダを用いる炭酸ソーダ法が好ましい。これらのアルカリ剤の使用量としては、リグノセルロース材料の種類によって異なるが、水酸化ナトリウムであればリグノセルロース材料に対して１〜１２０質量％とすることが好ましく、５〜６０質量％とすることがより好ましい。
【００３９】
本実施形態の蒸解促進剤の効果を発揮するには、蒸解液のアルカリ剤の濃度を３質量％以上とすることがこのましく、５質量％以上とすることがより好ましい。
【００４０】
クラフト蒸解は、前記と同様の条件のアルカリ剤とともに硫化ナトリウムを含む蒸解液を使用する方法である。例えば、アルカリ剤が水酸化ナトリウムの場合、水酸化ナトリウムと硫化ナトリウムとを、水酸化ナトリウム１００質量部に対して硫化ナトリウムを１〜２００質量部、好ましくは１０〜１００質量部となるように用いる。
【００４１】
また、ポリサルファイド蒸解は、前記と同様のアルカリ剤とともに、硫化ナトリウムと多硫化ナトリウム（Ｎａ２Ｓｘ：ｘ＝２〜５）とを含む蒸解液を使用する方法である。なお、蒸解液を調製するには、各成分を混合してもよいし、硫化ナトリウムの一部を多硫化ナトリウムに転換させてもよく、例えば、硫化ナトリウムに元素状硫黄を添加して多硫化ナトリウムを生成させる方法、ＫＰ白液に黒液を混合して空気により酸化する方法、撥水処理した活性炭触媒により空気酸化させる方法などがある。
【００４２】
蒸解設備は連続式またはバッチ式のいずれでもよい。さらに、蒸解システムとして、ＭＣＣ（修正蒸解法）、ＩＴＣ（全缶等温蒸解法）、Ｌｏ−ｓｏｌｉｄｓ（釜内固形分の低減）、ＢＬＩ（黒液を浸透段に使用）などの蒸解法にも適用できる。
【００４３】
本発明のパルプの製造方法における蒸解促進剤の添加時期及び方法は、パルプ化する蒸解工程を含むそれ以前の工程が好ましく、具体的には、本発明の蒸解促進剤を蒸解前や蒸解工程中に蒸解釜に直接添加する方法、蒸解前の木材チップに吹きかける方法、循環する黒液に添加する方法などが挙げられる。また、蒸解促進剤の添加方法としては、一括または分割して添加する方法、連続して添加する方法のいずれでもよい。
【００４４】
本実施形態の蒸解促進剤は、そのまま使用してもよいが、水や有機溶剤等の溶媒に溶解、乳化あるいは分散、希釈等をさせて使用することができる。溶媒としては、前記した蒸解促進剤の成分として例示したものを用いることができる。蒸解促進剤は、木材への浸透性や洗浄性などを付与するために、非イオン界面活性剤、アニオン界面活性剤、カチオン界面活性剤、両性界面活性剤、鉱物油、有機溶剤、オレンジオイルなどの天然溶剤、アルカリ剤など併用して使用できる。蒸解後の洗浄効率を向上させるため、消泡剤、洗浄剤などを併用して使用できる。アントラキノンなどのキノン化合物以外の従来公知の蒸解促進剤（例えば、チオ尿素やチオール系化合物）を本実施形態の効果を損なわない範囲で併用してもよい。
【００４５】
本実施形態の蒸解促進剤の使用量は、分解効果やコストの観点から、リグノセルロース材料の乾燥重量に対して、アスコルビン酸、エリソルビン酸、これらの誘導体及びこれらの塩の総質量が０．０００１質量％以上１０質量％以下となる量で用いることが好ましく、０.００１質量％以上２質量％以下がより好ましく、０．０１質量％以上０．５質量％以下が特に好ましい。
【００４６】
蒸解の処理温度としては、目的のパルプ製品によって異なり限定されるものではないが、５０〜３００℃が好ましく、８０〜２５０℃がより好ましい。
【００４７】
蒸解の処理圧としては、目的のパルプ製品によって異なり限定されるものではないが、常圧〜１０ＭＰａが好ましく、常圧〜５ＭＰａがより好ましい。
【００４８】
また、本発明のパルプの製造方法は、さらに蒸解効果をあげるために、蒸解釜に酸素を導入する方法も適用できる。
【００４９】
酸素を導入する方法としては特に限定はしないが、酸素又は空気を用い、蒸解釜の圧力を調整しながら酸素分圧を高く設定し蒸解釜に圧入する方法や、木材チップの供給や蒸解液の供給の際に圧入する方法などがある。場合によっては過酸化水素や過酸化カリウム等
の過酸化物や過炭酸ナトリウムや過酢酸等の過酸化物など、蒸解条件で酸素を発生し得る酸化剤を蒸解液に加えても良い。
【００５０】
なお、酸素を圧入する場合には酸素分圧が０．０５〜１ＭＰａ、好ましくは０．１〜０．３ＭＰａとなるように酸素を圧入する。酸素源としては純酸素の他、空気や酸素と空気との混合ガスが用いられる。酸素分圧が前記の範囲に保持できれば限定されないが、装置の耐圧度を高くすると装置費が嵩むことから、純酸素や酸素と空気の混合ガスを使うのが好ましい。なお、蒸解中に酸素との接触を容易にするためには、気相蒸解が好ましい。
【実施例】
【００５１】
以下実施例により本発明をより詳細に説明するが、本発明はこれらの実施例に限定されるものではない。なお、使用した薬剤は試薬である。
【００５２】
（アルカリ蒸解）
実施例１
１０５℃で１０時間乾燥させたＬ材の木材チップを５０ｇ、水酸化ナトリウム１６ｇ、水１３４ｇ、及び試薬のＬ-アスコルビン酸を０．０１５ｇ（木材チップに対し０．０３質量％）をミニカラー染色試験機（テクサム技研製）のポットに仕込み、１５５℃で２時間蒸解を行った（蒸解工程）。
【００５３】
冷却後、ケミスタラーにて木材を十分にほぐした後、Ｎｏ．２ろ紙にてろ過洗浄を繰り返し、ろ液の色がなくなるまで洗浄した（洗浄工程）。洗浄して得られたろ過残渣のパルプと木材片の混合物を６／１０００インチのフラットスクリーン（熊谷理機製）に通した（６カット）。
【００５４】
フラットスクリーンを通らなかった未蒸解の木材片を回収し、１０５℃で１０時間乾燥後、質量を測定し「フラットスクリーンで回収した木材片量（ｇ）」とし、木材片の残留率（％）を下記式によって算出した。
【００５５】
木材片の残留率（％）＝［フラットスクリーンで回収した木材片量（ｇ）／蒸解した木材チップ（５０ｇ）］×１００
一方、フラットスクリーンを通った液は２００メッシュ金網に通して、２００メッシュ金網を通らなかったパルプを回収し、１０５℃で１０時間乾燥させた後、質量を測定し「２００メッシュ金網で回収したパルプ量（ｇ）」とした。パルプの歩留まり率（％）を下記式によって算出した。
【００５６】
パルプの歩留まり率（％）＝［２００メッシュ金網で回収したパルプ量（ｇ）／蒸解した木材チップ（５０ｇ）］×１００
また、ＪＩＳ  Ｐ  ８２１１（２０１１）に記載の方法により、得られたカッパー価を測定した。
【００５７】
木材片の残留率は１０％以下を合格とし、パルプの歩留まり率は４０％以上を合格とした。また、カッパー価は低い方が好ましい。結果を表１に示す。
【００５８】
実施例２〜１４
蒸解促進剤として表１に示した化合物を表１に示した使用量で添加したこと以外は実施例１と同じ処理を行い、木材片の残留率、パルプの歩留まり率及びカッパー価を求めた。結果を表１に示す。
【００５９】
【表１】
2020090751.tif 000002
【００６０】
比較例１
蒸解促進剤を添加せず、それ以外は、実施例１と同じ処理を行い、木材片の残留率、パルプの歩留まり率及びカッパー値を求めた。結果を表２に示す。
【００６１】
比較例２〜１１
蒸解促進剤として表２に示した化合物を表２に示した使用量で添加した以外は実施例１と同じ処理を行い、木材片の残留率、パルプの歩留まり率及びカッパー価を求めた。結果を表２に示す。
【００６２】
【表２】
2020090751.tif 000003
【００６３】
（クラフト蒸解）
実施例１５
１０５℃で１０時間乾燥させたＮ材の木材チップ５０ｇ、硫化ナトリウム５ｇ、水酸化ナトリウム１０ｇ、水１３５ｇ、及びＬ-アスコルビン酸０．０１５ｇ（木材チップに対し０．０３質量％）をミニカラー染色試験機（テクサム技研製）のポットに仕込み、１５５℃で１時間蒸解を行った（蒸解工程）。
【００６４】
冷却後、ケミスタラーにて木材を十分にほぐした後、Ｎｏ．２ろ紙にてろ過洗浄を繰り返し、ろ液の色がなくなるまで洗浄した（洗浄工程）。洗浄して得られたろ過残渣のパルプと木材片の混合物を６／１０００インチのフラットスクリーン（熊谷理機製）に通した（６カット）。
【００６５】
フラットスクリーンを通らなかった未蒸解の木材片を回収し、１０５℃で１０時間乾燥させた後、質量を測定し「フラットスクリーンで回収した木材片量（ｇ）」とし、木材片の残留率（％）を前記式によって算出した。
【００６６】
一方、フラットスクリーンを通った液は２００メッシュ金網に通して、２００メッシュ金網を通らなかったパルプを回収し、１０５℃で１０時間乾燥させた後、質量を測定し「２００メッシュ金網で回収したパルプ量（ｇ）」とした。パルプの歩留まり率（％）を前記式によって算出した。
【００６７】
また、得られたパルプについて前記と同様にカッパー価を測定した。結果を表３に示す。
【００６８】
実施例１６〜２８
蒸解促進剤として表３に示した化合物を表３に示した使用量で添加した以外は実施例１５と同じ処理を行い、木材片の残留率、パルプの歩留まり率及びカッパー価を求めた。結
果を表３に示す。
【００６９】
【表３】
2020090751.tif 000004
【００７０】
比較例１２
蒸解促進剤を添加せず、それ以外は、実施例１５と同じ処理を行い、木材片の残留率、パルプの歩留まり率及びカッパー価を求めた。
【００７１】
比較例１３〜２２
蒸解促進剤として表４に示した化合物を表４に示した使用量で添加した以外は実施例１５と同じ処理を行い、木材片の残留率、パルプの歩留まり率及びカッパー価を求めた。結果を表４に示す。
【００７２】
【表４】
2020090751.tif 000005
【００７３】
（ポリサルファイド蒸解）
実施例２９
１０５℃で１０時間乾燥させたＮ材の木材チップを５０ｇ、硫化ナトリウム２．８ｇ、水酸化ナトリウム１２ｇ、４硫化ナトリウム１．２ｇ、水１３４ｇ、及びＬ-アスコルビン酸０．０１５ｇ（木材チップに対して０．０３質量％）を、ミニカラー染色試験機（テクサム技研製）のポットに仕込み、１５５℃で１時間蒸解を行った（蒸解工程）。
【００７４】
冷却後、ケミスタラーにて木材を十分にほぐした後、Ｎｏ．２ろ紙にてろ過洗浄を繰り返し、ろ液の色がなくなるまで洗浄した（洗浄工程）。洗浄して得られたろ過残渣のパルプと木材片の混合物を６／１０００インチのフラットスクリーン（熊谷理機製）に通した（６カット）。
【００７５】
フラットスクリーンを通らなかった未蒸解の木材片を回収し、１０５℃で１０時間乾燥させた後、質量を測定し「フラットスクリーンで回収した木材片量（ｇ）」とし、木材片の残留率（％）を前記式によって算出した。
【００７６】
一方、フラットスクリーンを通った液は２００メッシュ金網に通して、２００メッシュ金網を通らなかったパルプを回収し、１０５℃で１０時間乾燥させた後、質量を測定し「２００メッシュ金網で回収したパルプ量（ｇ）」とした。パルプの歩留まり率（％）を前記式によって算出した。
【００７７】
また、得られたパルプについて前記と同様にカッパー価を測定した。結果を表５に示す。
【００７８】
実施例３０〜３６
蒸解促進剤として表５に示した化合物を表５に示した使用量で添加した以外は実施例２９と同じ処理を行い、木材片の残留率、パルプの歩留まり率及びカッパー価を求めた。結果を表５に示す。
【００７９】
【表５】
2020090751.tif 000006
【００８０】
比較例２３
蒸解促進剤を添加せず、それ以外は、実施例２９と同じ処理を行い、木材片の残留率、パルプの歩留まり率及びカッパー価を求めた。
【００８１】
比較例２４〜２８
蒸解促進剤として表６に示した化合物を表６に示した使用量で添加した以外は実施例２９と同じ処理を行い、木材片の残留率、パルプの歩留まり率及びカッパー価を求めた。結果を表６に示す。
【００８２】
【表６】
2020090751.tif 000007
【００８３】
（空気置換をしたクラフト蒸解）
実施例３７
１０５℃で１０時間乾燥しＮ材の木材チップを５０ｇ、硫化ナトリウム５ｇ、水酸化ナトリウム１０ｇ、水１３５ｇ、及びＬ−アスコルビン酸０．０１５ｇ（木材チップに対して０．０３質量％）使用し、ミニカラー染色試験機（テクサム技研製）のポットに仕込み、１５５℃で２０分間の蒸解を行った（蒸解工程）。次いで、これを常温及び常圧に戻し、ポットの蓋を開けて空気置換することで系内に酸素を導入した。これを１回として計３回の酸素を導入した蒸解を行った。
【００８４】
冷却後、ケミスタラーにて木材を十分にほぐした後、Ｎｏ．２ろ紙にてろ過洗浄を繰り返し、ろ液の色がなくなるまで洗浄した（洗浄工程）。洗浄して得られたろ過残渣のパルプと木材片の混合物を６／１０００インチのフラットスクリーン（熊谷理機製）に通した（６カット）。
【００８５】
フラットスクリーンを通らなかった未蒸解の木材片を回収し、１０５℃で１０時間乾燥させた後、質量を測定し「フラットスクリーンで回収した木材片量（ｇ）」とし、木材片の残留率（％）を前記式によって算出した。
【００８６】
一方、フラットスクリーンを通った液は２００メッシュ金網に通して、２００メッシュ金網を通らなかったパルプを回収し、１０５℃で１０時間乾燥させた後、質量を測定し「２００メッシュ金網で回収したパルプ量（ｇ）」とした。パルプの歩留まり率（％）を前記式によって算出した。
【００８７】
得られたパルプについて前記と同様にカッパー価を測定した。結果を表７に示す。また、表７には空気置換をしていないクラフト蒸解の実施例の評価結果を併記する。
【００８８】
実施例３８〜４０
蒸解促進剤として表７に示した化合物を表７に示した使用量で添加した以外は実施例３７と同じ処理を行い、木材片の残留率及びパルプの歩留まり率及びカッパー価を求めた。結果を表７に示す。
【００８９】
【表７】
2020090751.tif 000008
【００９０】
比較例２９
蒸解促進剤を添加しないほかは、実施例３７と同じ処理を行い、木材片の残留率及びパルプの歩留まり率を求めた。結果を表８に示す。また、表８には空気置換をしていないクラフト蒸解の比較例の評価結果を併記する。
【００９１】
比較例３０〜３２
蒸解促進剤として表８に示した化合物を表８に示した使用量で添加した以外は実施例３７と同じ処理を行い、木材片の残留率及びパルプの歩留まり率及びカッパー価を求めた。結果を表８に示す。
【００９２】
【表８】
2020090751.tif 000009
【００９３】
アスコルビン酸、エリソルビン酸、これらの誘導体又はこれらの塩を含む本実施形態の蒸解促進剤を用いた実施例はいずれも、アントラキノンなどキノン−ヒドロキノン系化合物を含まない、アルカリ蒸解、クラフト蒸解、ポリサルファイド蒸解、さらに空気を混入させたクラフト蒸解など各蒸解方法に対して、優れた蒸解促進効果を発揮した。一方、比較例のグルコール酸、乳酸リチウム、ＤＬ−リンゴ酸などについては蒸解促進効果が極めて低かった。
【００９４】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。